少なくとも一つの塩を含むキラル液晶前駆体組成物であって、前記少なくとも一つの塩は、硬化状態で前記少なくとも一つの塩を含まない組成物により示される選択的反射バンドの位置と比較して、硬化状態で組成物により示される選択的反射バンドの位置を変更する、前記キラル液晶前駆体組成物。前記キラル液晶前駆体組成物は、一つ以上のネマチック化合物Aと、キラル液晶前駆体組成物のコレステリック状態を引き起こすことができる一つ以上のキラルドーパント化合物Bとを含む、請求項1に記載の前駆体組成物。前記キラル液晶前駆体組成物は少なくとも二つの化合物Aを含む、請求項2に記載の前駆体組成物。一つ以上のネマチック化合物A並びに一つ以上のキラルドーパント化合物Bは、少なくとも一つの重合可能な基を含む少なくとも一つの化合物を含む、請求項2及び3のいずれか一項に記載の前駆体組成物。少なくとも一つの重合可能な基は不飽和炭素炭素結合を含む、請求項4に記載の前駆体組成物。少なくとも一つの重合可能な基は、式:H2CCHCの基を含む、請求項5に記載の前駆体組成物。一つ以上の化合物Aの全てと、一つ以上のキラルドーパント化合物Bの全てが少なくとも一つの重合可能な基を含む、請求項2~6のいずれか一項に記載の前駆体組成物。前記キラル液晶前駆体組成物は、式I:{式中、R1、R2、R3、R4、R5、R6、R7及びR8はそれぞれ独立してC1C6アルキル及びC1C6アルコキシを表す;A1及びA2はそれぞれ独立して式~:yOzCCHCH2;CD1OyOzCCHCH2;CD2OyOzCCHCH2の基を表し;D1は式:の基を表す;D2は式:の基を表す;m、n、o、p、q、r、s、及びtはそれぞれ独立して0、1または2を表す;yは0、1、2、3、4、5、または6を表す;yが0に等しいとき、zは0に等しく、及びyが1~6に等しいとき、zは1に等しい}の少なくとも一つのキラルドーパント化合物Bを含む、請求項1~7に記載のいずれか一項の前駆体組成物。少なくとも一つの塩は、金属塩及びアンモニウム塩から選択される、請求項1~8のいずれか一項に記載の前駆体組成物。少なくとも一つの塩は、過塩素酸リチウム、硝酸リチウム、テトラフルオロホウ酸リチウム、臭化リチウム、塩化リチウム、過塩素酸テトラブチルアンモニウム、塩化テトラブチルアンモニウム、テトラフルオロホウ酸テトラブチルアンモニウム、臭化テトラブチルアンモニウム、炭酸ナトリウム、塩化ナトリウム及び硝酸ナトリウムの少なくとも一つを含む、請求項9に記載の前駆体組成物。少なくとも一つの塩は金属塩を含む、請求項9に記載の前駆体組成物。金属はアルカリ及びアルカリ土類金属から選択される、請求項11に記載の前駆体組成物。金属はLi及びNaから選択される、請求項12に記載の前駆体組成物。金属はLiである、請求項13に記載の前駆体組成物。少なくとも一つの塩は、硬化状態で前記少なくとも一つの塩を含まない前駆体組成物により示される選択的反射バンドの位置と比較して、硬化状態で前駆体組成物により示される選択的反射バンドの位置の少なくとも約5nmのシフトをもたらす濃度で存在する、請求項1~14のいずれか一項に記載の前駆体組成物。少なくとも一つの塩は、前駆体組成物の固体含有量をベースとして約001~約10重量の濃度で前駆体組成物中に存在する、請求項1~15のいずれか一項に記載の前駆体組成物。少なくとも一つの塩は、硬化状態で組成物により示される選択的反射バンドの位置を長波長へシフトさせる、請求項1~16のいずれか一項に記載の前駆体組成物。少なくとも一つの塩は、硬化状態で組成物により示される選択的反射バンドの位置を短波長へシフトさせる、請求項1~16のいずれか一項に記載の前駆体組成物。硬化状態で前駆体組成物により示される少なくとも一つの塩によりシフトされた選択的反射バンドの少なくとも一部分は可視範囲にある、請求項1~18のいずれか一項に記載の前駆体組成物。組成物はさらに少なくとも一つの重合開始剤を含む、請求項1~19のいずれか一項に記載の前駆体組成物。少なくとも一つの重合開始剤はUV重合開始剤を含む、請求項20に記載の前駆体組成物。前記組成物は、一次元バーコード、積層一次元バーコード、二次元バーコード、三次元バーコード及びデータマトリックスを示す画像、写真、ロゴ、証印及びパターンの少なくとも一つの形態である、請求項1~21に記載のいずれか一項の前駆体組成物。前駆体組成物は硬化キラル液晶状態である、請求項22に記載の前駆体組成物。請求項1~23のいずれか一項に記載の少なくとも一つの前駆体組成物を含む基板。基材は、ラベル、パッケージ、カートリッジ、栄養補助食品、医薬品、食品若しくは飲料を含む容器、紙幣、クレジットカード、切手、タックスラベル、機密書類、パスポート、身分証明書、運転免許証、アクセスカード、列車の切符、イベントチケット、クーポン券、インク転写フィルム、反射フィルム、アルミニウムホイル、及び商品の少なくとも一つであるか、またはこれらを含む、請求項24に記載の基材。硬化状態でキラル液晶前駆体組成物により示される選択的反射バンドの位置を変更する方法であって、硬化状態で前駆体組成物により示される選択的反射バンドの位置を変更することができる少なくとも一つの塩を前駆体組成物中に配合することを含む、前記方法。硬化状態でキラル液晶前駆体組成物により示される選択的反射バンドを所定位置にシフトさせる方法であって、所定位置への選択的反射バンドのシフトをもたらす量で少なくとも一つの塩を前記前駆体組成物に配合することを含む、前記方法。前駆体組成物中に存在する少なくとも一つの塩の量の関数として選択的反射バンドの位置のシフトを決定し、そして所定位置への前記選択的反射バンドのシフトをもたらす量を選択することをさらに含む、請求項27に記載の方法。選択的反射バンドの位置が所定の波長にシフトする、請求項27及び28のいずれか一項に記載の方法。請求項27~29のいずれか一項に記載の方法により得られる、硬化状態で前駆体組成物により示される選択的反射バンドの所定のシフトをもつキラル液晶前駆体組成物。組成物は硬化状態である、請求項30に記載の前駆体組成物。基材上にマーキングを提供する方法であって、請求項1~22及び30のいずれか一項に記載の前駆体組成物を基材表面上に適用し;適用した組成物を加熱して、キラル液晶状態にし;そしてキラル液晶状態で前記組成物を硬化させる、各段階を含む、前記方法。段階は、前記組成物を約55°C~約150°Cの範囲の温度に加熱することを含む、請求項32に記載の方法。段階は、UV放射を適用することを含む、請求項32及び33のいずれか一項に記載の方法。組成物は、スプレーコーティング、ナイフコーティング、ローラーコーティング、スクリーンコーティング、カーテンコーティング、グラビアコーティング、フレキソ印刷、オフセット印刷、ドライオフセット印刷、凸版印刷、スクリーン印刷、パッド印刷、連続インキジェット印刷、ドロップオンデマンドインキジェット印刷及びバルブジェット印刷の少なくとも一つにより適用される、請求項32~34のいずれか一項に記載の方法。組成物を、一次元バーコード、積層一次元バーコード、二次元バーコード、三次元バーコード及びデータマトリックスの一つ以上から選択されるコードを示す画像、写真、ロゴ、証印及びパターンの少なくとも一つの形態で適用する、請求項32~35のいずれか一項に記載の方法。基材は、ラベル、パッケージング、カートリッジ、栄養補助食品、医薬品、食品若しくは飲料を含む容器、紙幣、クレジットカード、切手、タックスラベル、機密書類、パスポート、身分証明書、運転免許証、アクセスカード、列車の切符、イベントチケット、クーポン券、インク転写フィルム、反射フィルム、アルミニウムホイル、及び商品の少なくとも一つであるか、またはこれらを含む、請求項32~36のいずれか一項に記載の方法。少なくとも二つの異なる前駆体組成物を前記基材上に適用し、及びに従って一緒にまたは別々に処理する、請求項32~37のいずれか一項に記載の方法。少なくとも二つの異なる前駆体組成物は、その中に含まれる少なくとも一つの塩に関して異なる、請求項38に記載の方法。少なくとも二つの異なる前駆体組成物は、その中に含まれる少なくとも一つの塩の濃度に関して異なる、請求項38または39のいずれか一項に記載の方法。基材は請求項32~40のいずれか一項に記載の方法により得ることができる、マーキングのついた基材。請求項1~23のいずれか一項に記載の少なくとも二つの前駆体組成物を含む基板であって、前記少なくとも二つの前駆体組成物は、少なくとも一つの塩の濃度及びまたは少なくとも一つの塩に関して異なる、前記基材。キラル液晶前駆体組成物における少なくとも一つの塩の使用であって、前記少なくとも一つの塩を含まない硬化状態で組成物により示される選択的反射バンドの位置と比較して、硬化状態で組成物により示される選択的反射バンドの位置を変更するための使用。意外にも、キラル液晶ポリマー前駆体組成物に比較的安価な種類の物質を配合すると、効率的且つ予測可能な方法で組成物のカラーシフト特性に影響を与え、それによって組成物中のネマチック化合物とキラルドーパントとの割合を変更する必要性がなくなることが知見された。これによって、たった一つの外部パラメーターの作用のもとで、液晶ポリマーの光学的特性を改変することが可能なとなり、またこれは効率的な製造ラインプロセスと適合可能である。本発明は、少なくとも一つの塩を含むキラル液晶前駆体組成物であって、前記少なくとも一つの塩は前記少なくとも一つの塩を含まないときに硬化状態で組成物により示される選択的反射バンドの位置と比較して、硬化状態で組成物により示される選択的反射バンドの位置を変更する、キラル液晶前駆体組成物を提供する。一態様において、キラル液晶前駆体組成物は、一つ以上の異なるネマチック化合物Aと、加熱すると、キラル液晶前駆体組成物のコレステリック状態を引き起こすことができる一つ以上の異なるキラルドーパント化合物Bと含むことができる。さらに、一つ以上の前記ネマチック化合物Aと、一つ以上の前記キラルドーパント化合物Bはいずれも、少なくとも一つの重合可能な基を含む少なくとも一つの化合物を含むことができる。たとえば、一つ以上の前記ネマチック化合物Aの全てと、一つ以上の前記キラルドーパント化合物Bの全ては、少なくとも一つの重合可能な基を含むことができる。少なくとも一つの前記重合可能な基は、たとえばフリーラジカル重合に関与することができる基と、特に不飽和炭素炭素結合、たとえば式:H2CCHCの基を含むことができる。本発明のキラル液晶前駆体組成物の別の側面では、前駆体組成物は、式:{式中、R1、R2、R3、R4、R5、R6、R7及びR8はそれぞれ独立してC1C6アルキル及びC1C6アルコキシを表す;A1及びA2はそれぞれ独立して式~:yOzCCHCH2;CD1OyOzCCHCH2;CD2OyOzCCHCH2の基を表し;D1は式:の基を表す;D2は式:の基を表す;m、n、o、p、q、r、s、及びtはそれぞれ独立して0、1または2を表す;yは0、1、2、3、4、5、または6を表す;yが0に等しいとき、zは0に等しく、及びyが1~6に等しいとき、zは1に等しい}の少なくとも一つのキラルドーパント化合物Bを含むことができる。本発明の前駆体組成物のさらに別の態様では、硬化キラル液晶前駆体組成物により示される選択的反射バンドの位置を変更する少なくとも一つの塩は、金属塩及びアンモニウム塩から選択することができる。たとえば、少なくとも一つの塩は、金属、たとえばアルカリまたはアルカリ土類金属の少なくとも一つの塩、たとえば過塩素酸リチウム、硝酸リチウム、テトラフルオロホウ酸リチウム、臭化リチウム、塩化リチウム、炭酸ナトリウム、塩化ナトリウム、硝酸ナトリウムの一つ以上、及びまたは一つ以上のアンモニウム塩、たとえばテトラアルキルアンモニウム塩、たとえば過塩素酸テトラブチルアンモニウム、塩化テトラブチルアンモニウム、テトラフルオロホウ酸テトラブチルアンモニウム、及び臭化テトラブチルアンモニウムの一つ以上を含むことができる。別の側面では、少なくとも一つの塩は、硬化キラル液晶前駆体組成物により示される選択的反射バンドの位置を、少なくとも約5nm、たとえば少なくとも約10nm、少なくとも約20nm、少なくとも約30nm、少なくとも約40nm、または少なくとも約50nmだけシフトすることができるか、及びまたは少なくとも一つの塩は、選択的反射バンドの位置を短波長側へシフトさせることができるか、または選択的反射バンドの位置を長波長側へシフトさせることができるか、及びまたは選択的反射バンドのシフトされた位置は可視領域であることができるか、及びまたは選択的反射バンドのシフトされた位置は非可視領域であることができる。この点において、本明細書中及び付記請求の範囲で使用する選択的反射バンドの位置をシフトするとは、LabSpecPro装置などのスペクトルの赤外線近紫外線可視光線UV範囲におけるサンプルの反射率を測定する分析スペクトル装置を使用して測定して、λmaxをシフトすることを意味する。本発明の前駆体組成物のさらに別の態様では、少なくとも一つの塩は、前駆体組成物の固体含有量をベースとして、少なくとも約001重量、たとえば少なくとも約005重量、少なくとも約01重量、または少なくとも約05重量の濃度で前駆体組成物に存在することができる。別の側面では、少なくとも一つの塩は、前駆体組成物の固体含有量をベースとして、約10重量以下、たとえば約5重量以下、または約2重量以下の濃度で存在することができる。本発明の前駆体組成物の別の側面では、組成物は一つ以上の重合開始剤、たとえば一つ以上のUV重合開始剤をさらに含むことができる。さらに別の側面では、前駆体組成物は、一次元バーコード、積層一次元バーコード、二次元バーコード、三次元バーコード及びデータマトリックスの一つ以上から選択されるコードを示している画像、写真、ロゴ、証印及びパターンの少なくとも一つの形態で存在することができる。本発明はさらに、硬化状態の上記本発明の前駆体組成物を提供する。本発明はさらに、未硬化状態または硬化状態のいずれかの、上記本発明の少なくとも一つの前駆体組成物を含む基材を提供する。本発明の基材の一つの側面において、基材は、ラベル、パッケージング、カートリッジ、容器、医薬品、栄養補助食品または飲料を含む閉鎖カートリッジ、紙幣、クレジットカード、切手、タックスラベル、機密書類、パスポート、身分証明書、運転免許証、アクセスカード、列車の切符、イベントチケット、クーポン券、インク転写フィルム、反射フィルム、アルミニウムホイル、及び商品の少なくとも一つであることができる、またはこれを含むことができる。さらに基材は、たとえば硬化前駆体組成物を永続的な基材に移すことができる一時的な支持体として、ポリエチレンテレフタレートまたはポリオレフィン、たとえばポリエチレンのフィルムまたはシートであることができる。本発明はさらに、硬化状態でキラル液晶前駆体組成物により示される選択的反射バンドの位置を変更する方法を提供する。本方法は、硬化状態にある前駆体組成物により示される選択的反射バンドの位置を変更することができる少なくとも一つの塩を、前駆体組成物に配合することを含む。本発明はさらに、硬化キラル液晶状態にあるキラル液晶前駆体組成物により示される選択的反射バンドを所定の位置にシフトする方法を提供する。本方法は、選択的反射バンドの所定の位置へのシフトをもたらす量で少なくとも一つの塩を前駆体組成物に配合することを含む。一つの側面において、本方法は、前駆体組成物中に存在する少なくとも一つの塩の量の関数として選択的反射バンドの位置のシフトの測定及び、硬化した前駆体組成物の選択的反射バンドを所定の位置へのシフトをもたらす少なくとも一つの塩の量の選択を含むことができる。本方法の別の側面では、選択的反射バンドの位置は、所定の波長にシフトすることができる。本発明はさらに、基材上にマーキングを製造する方法を提供する。本方法は、基材の表面上に上記の本発明の少なくとも一つのキラル液晶前駆体組成物を適用することを含む。本方法はさらに、適用したキラル液晶前駆体組成物を加熱して、キラル液晶状態にする;及びキラル液晶状態の前記組成物をを硬化させる、各段階を含む。本発明の方法の一つの側面において、キラル液晶前駆体組成物を約55°C~約150°Cの温度に加熱して、キラル液晶前駆体組成物をキラル液晶状態にすることができる。本方法の別の側面では、液晶前駆体組成物は、スプレーコーティング、ナイフコーティング、ローラーコーティング、スクリーンコーティング、カーテンコーティング、グラビア印刷、フレキソ印刷、スクリーン印刷、パッド印刷及びインキジェット印刷の少なくとも一つにより基材表面に適用することができるか、及びまたは一次元バーコード、積層一次元バーコード、二次元バーコード、三次元バーコード及びデータマトリックスの一つ以上から選択されるコードを示している画像、写真、ロゴ、証印及びパターンの少なくとも一つの形態で適用することができる。さらなる側面において、基材は、ラベル、パッケージング、カートリッジ、容器、医薬品、栄養補助食品、食品若しくは飲料を含む閉鎖カートリッジたとえばカプセル、紙幣、クレジットカード、切手、タックスラベル、機密書類、パスポート、身分証明書、運転免許証、アクセスカード、列車の切符、イベントチケット、クーポン券、インク転写フィルム、反射フィルム、アルミニウムホイル、及び商品の少なくとも一つであるか、またはこれを含むことができる。本方法の別の側面では、少なくとも二つの異なる前駆体組成物を基材上に適用することができ、及びに従って一緒にまたは別個に処理することができる。たとえば、少なくとも二つの異なる前駆体組成物は本明細書に含まれる少なくとも一つの塩に関して異なっていてもよく、及びまたはこれらは本明細書に含まれる少なくとも一つの塩の濃度に関して異なっていてもよい。本方法のさらに別の側面において、キラル液晶前駆体組成物は、一つ以上の異なるネマチック化合物Aと、加熱すると、キラル液晶前駆体組成物のコレステリック状態を引き起こすことができる一つ以上の異なるキラルドーパント化合物Bを含むことができる。さらに、一つ以上のネマチック化合物Aと一つ以上のキラルドーパント化合物Bはいずれも、少なくとも一つの重合可能な基を含む少なくとも一つの化合物を含む。たとえば一つ以上のネマチック化合物Aの全てと一つ以上のキラルドーパント化合物Bの全ては、少なくとも一つの重合可能な基を含むことができる。少なくとも一つの重合可能な基は、たとえばフリーラジカル重合に関与することができる基と、特に不飽和炭素炭素結合、たとえば式:H2CCHCの基を含むことができる。本発明の方法の別の側面では、キラル液晶前駆体組成物は、式:{式中、R1、R2、R3、R4、R5、R6、R7及びR8はそれぞれ独立してC1C6アルキル及びC1C6アルコキシを表す;A1及びA2はそれぞれ独立して式~:yOzCCHCH2;CD1OyOzCCHCH2;CD2OyOzCCHCH2の基を表し;D1は式:の基を表す;D2は式:の基を表す;m、n、o、p、q、r、s、及びtはそれぞれ独立して0、1または2を表す;yは0、1、2、3、4、5、または6を表す;yが0に等しいとき、zは0に等しく、及びyが1~6に等しいとき、zは1に等しい}の少なくとも一つのキラルドーパント化合物Bを含むことができる。本発明の方法のさらに別の側面において、硬化したキラル液晶前駆体組成物により示される選択的反射バンドの位置を変更する少なくとも一つの塩は、金属塩及びアンモニウム塩から選択することができる。たとえば、少なくとも一つの塩は、アルカリまたはアルカリ土類金属などの金属の少なくとも一つの塩、たとえば過塩素酸リチウム、硝酸リチウム、テトラフルオロホウ酸リチウム、臭化リチウム、塩化リチウム、炭酸ナトリウム、塩化ナトリウム、硝酸ナトリウム、及びまたはアンモニウム塩、たとえばテトラアルキルアンモニウム塩、たとえば過塩素酸テトラブチルアンモニウム、塩化テトラブチルアンモニウム、テトラフルオロホウ酸テトラブチルアンモニウム、及び臭化テトラブチルアンモニウムの一つ以上を含むことができる。一つの側面において、一つ以上の塩は、金属、たとえばアルカリ金属及びまたはアルカリ土類金属を含むことができる。たとえば金属はLi及びNaの一つ以上から選択することができる。本発明はさらにマーキングを施した基材を提供する。ここで前記基材は、上記本発明の方法により得ることができる。本明細書中に示される明細は、本発明の態様の代表的な議論の例及び目的のためだけのものであり、最も有用であると考えるものを提供し、本発明の原理及び概念の記載を容易に理解するために提示される。この点において、本発明の基礎的な理解に必要な程度を超えて本発明の構造的詳細を示そうとはしていない。図面を参照して本記載を読むことにより、当業者には、本発明の幾つかの形態をどのように実施において具体化できるかが明らかにできるであろう。本発明で使用する基材は特に限定されておらず、様々な種類でありえる。基材は、たとえば金属などの様々なアイテムを保持するための缶またはカプセルなどの容器の形態、布帛、コーティング、及びその等価物、ガラスなどの様々なアイテムを保持するためのボトルなどの容器の形態、段ボール、紙及びポリマー材料、たとえばPET若しくはポリエチレンの一つ以上からなるか、またはこれらを含むことができる。これらの基材材料は、本発明の範囲を限定することなく、例示の目的だけで与えられることが指摘される。通常、その表面がキラル液晶前駆体組成物で使用される溶媒に溶解性でないか、またはほんの少しだけ溶解性である任意の基材が、本発明の目的の好適な基材である。基材は、その上に前駆体組成物を適用する、暗色または黒い表面またはバックグラウンドを持つのが好都合である。任意の理論に束縛されるつもりはないが、暗色または黒いバックグラウンドの場合には、コレステリック液晶材料により透過した光は、バックグラウンドにより大きく吸収され、そのためバックグラウンド由来の任意の残存後方散乱は、コレステリック液晶材料自体の反射を肉眼で認知するのを邪魔しないと推測される。対照的に、明るいか白い表面またはバックグラウンドの基材では、コレステリック液晶材料の反射色は、黒か暗色のバックグラウンドと比較して、バックグラウンド由来の強い後方散乱のため見えにくい。しかしながら、明るいかまたは白いバックグラウンドの場合でさえも、コレステリック液晶材料は、回転偏光フィルターにより常に識別することができる。というのも、コレステリック液晶材料は、キラル螺旋構造に従って、二つの可能な円偏光光成分の一方だけを選択的に反射するからである。本発明に従う基材はさらに、追加のセキュリティエレメント、たとえば有機及びまたは無機顔料、染料、フレーキ、光学的可変エレメント、磁気顔料などを含むことができる。本発明に従うキラル液晶前駆体組成物は、好ましくは一つ以上のネマチック化合物Aと、組成物をコレステリック状態を引き起こすことができる一つ以上のコレステリック化合物Bとの混合物を含む。得ることができるコレステリック状態のピッチは、ネマチック及びコレステリック化合物の相対比に依存する。通常、本発明で使用するためのキラル液晶前駆体組成物中の一つ以上のネマチック化合物Aの濃度は、一つ以上のコレステリック化合物Bの濃度の約4~約50倍であろう。コレステリック化合物が高濃度のキラル液晶前駆体組成物は、望ましくないことが多い。というのも、一つ以上のコレステリック化合物は結晶化する傾向があるので、特定の光学特性をもつ所望の液晶状態を得るのが困難になるからである。キラル液晶前駆体組成物で使用するのが好適なネマチック化合物Aは、当業界で公知である。単独で使用すると、これらはその複屈折性を特徴とする状態に自分自身を配列する。本発明で使用するのに好適なネマチック化合物Aの非限定的な例は、たとえばPCT国際特許出願国際公開第WO9322397号、同第WO9522586号、欧州特許第EPB0847432号、米国特許第6589445号、米国特許出願第20070224341A1号及び日本特許出願第2009300662A号に記載されている。これらの資料の全開示は、本明細書中、参照として含まれる。本発明で使用するネマチック化合物Aの好適な種類は、一分子あたり、互いに同一または異なる、一つ以上の重合可能な基を含む。重合可能な基の例としては、フリーラジカル重合に関与することができる基、特にアクリレート部分、ビニル部分またはアセチレン部分などの炭素炭素二重または三重結合を含む基が挙げられる。重合可能な基としては、アクリレート部分が特に好ましい。本発明で使用するためのネマチック化合物はさらに、一つ以上の場合により置換された芳香族基、好ましくはフェニル基を含むことができる。芳香族基の任意の置換基の例としては、アルキル及びアルコキシ基などの、式のキラルドーパント化合物のフェニル環上の置換基の例として本明細書中に記載のものが挙げられる。ネマチック化合物Aで重合可能な基及びアリール基に結合するために場合により配合しえる基の例としては、式及び式のものを含むのキラルドーパントBに関して本明細書に例示されたものが挙げられる。たとえば、ネマチック化合物Aは、通常、場合により置換されたフェニル基に結合された、式及び中のA1及びA2の意味に関して前述された式~の一つ以上の基を含むことができる。本発明で使用するのに好適なネマチック化合物の具体的な非限定例は、以下の実施例の通りである。本発明で使用するための一つ以上のコレステリック化合物Bは、好ましくは少なくとも一つの重合可能な基を含む。上述のように、一つ以上のキラルドーパント化合物Bの好適な例としては、式:{式中、R1、R2、R3、R4、R5、R6、R7及びR8はそれぞれ独立してC1C6アルキル及びC1C6アルコキシを表す;A1及びA2はそれぞれ独立して式~:yOzCCHCH2;CD1OyOzCCHCH2;CD2OyOzCCHCH2の基を表し;D1は式:の基を表す;D2は式:の基を表す;m、n、o、p、q、r、s、及びtはそれぞれ独立して0、1または2を表す;yは0、1、2、3、4、5、または6を表す;yが0に等しいとき、zは0に等しく、及びyが1~6に等しいとき、zは1に等しい}のものが挙げられる。一つの側面において、一つ以上のキラルドーパント化合物Bは、式:{式中、R1、R2、R3、R4、R5、R6、R7及びR8はそれぞれ独立してC1C6アルキル及びC1C6アルコキシを表す;A1及びA2はそれぞれ独立して式~:yOzCCHCH2;CD1OyOzCCHCH2;CD2OyOzCCHCH2の基を表し;D1は式:の基を表す;D2は式:の基を表す;m、n、o、p、q、r、s、及びtはそれぞれ独立して0、1または2を表す;yは0、1、2、3、4、5、または6を表す;yが0に等しいとき、zは0に等しく、及びyが1~6に等しいとき、zは1に等しい}の一つ以上のイソマンニド誘導体を含むことができる。式の化合物の化合物において、R1、R2、R3、R4、R5、R6、R7及びR8はそれぞれ独立してC1C6アルキルを表す。別の態様では、式及び式において、R1、R2、R3、R4、R5、R6、R7及びR8は、それぞれ独立してC1C6アルコキシを表す。式及び式の化合物の別の態様では、A1及びA2はそれぞれ独立して:yOzCCHCH2の基を表し、式中、R1、R2、R3及びR4はそれぞれ独立してC1C6アルキルを表し;m、n、o及びpはそれぞれ独立して0、1または2を表す。別の態様では、式及び式IA中のA1及びA2は、それぞれ独立して式:yOzCCHCH2の基を表し、式中、R1、R2、R3及びR4はそれぞれ独立してC1C6アルコキシを表し;m、n、o及びpはそれぞれ独立して0、1または2を表す。式の化合物の別の態様では、A1及びA2はそれぞれ独立して、式:CD1OyOzCCHCH2及びまたは式:CD2OyOzCCHCH2の基を表し、式中、R1、R2、R3、R4、R5、R6、R7及びR8はそれぞれ独立してC1C6アルキルを表す。別の態様では、式中のA1及びA2はそれぞれ独立して式:CD1OyOzCCHCH2及びまたは式:CD2OyOzCCHCH2の基を表し、式中、R1、R2、R3、R4、R5、R6、R7及びR8はそれぞれ独立してC1C6アルコキシを表す。別の側面では、一つ以上のキラルドーパント化合物Bは、式:{式中、R1、R2、R3、R4、R5、R6、R7及びR8はそれぞれ独立してC1C6アルキル及びC1C6アルコキシを表す;A1及びA2はそれぞれ独立して式~:yOzCCHCH2;CD1OyOzCCHCH2;CD2OyOzCCHCH2の基を表し;D1は式:の基を表す;D2は式:の基を表す;m、n、o、p、q、r、s、及びtはそれぞれ独立して0、1または2を表す;yは0、1、2、3、4、5、または6を表す;yが0に等しいとき、zは0に等しく、及びyが1~6に等しいとき、zは1に等しい}により表される一つ以上のイソソルビド誘導体を含むことができる。式の化合物の一態様において、R1、R2、R3、R4、R5、R6、R7及びR8はそれぞれ独立してC1C6アルキルを表す。別の態様では、式中のR1、R2、R3、R4、R5、R6、R7及びR8はそれぞれ独立してC1C6アルコキシを表す。式の別の態様では、A1及びA2はそれぞれ独立して、式:yOzCCHCH2を表し、式中、R1、R2、R3及びR4はそれぞれ独立してC1C6アルキルを表し;m、n、o、及びpはそれぞれ独立して0、1、または2を表す。さらに別の態様では、式中のA1及びA2はそれぞれ独立して、式:yOzCCHCH2を表し、式中、R1、R2、R3及びR4はそれぞれ独立して、C1C6アルコキシを表し;m、n、o、及びpはそれぞれ独立して、0、1、または2を表す。式の化合物の別の態様では、A1及びA2はそれぞれ独立して、式:CD1OyOzCCHCH2及びまたは式:CD2OyOzCCHCH2の基を表し、式中、R1、R2、R3、R4、R5、R6、R7及びR8はそれぞれ独立して、C1C6アルキルを表す。別の態様では、式中のA1及びA2はそれぞれ独立して、式:CD1OyOzCCHCH2及びまたは式:CD2OyOzCCHCH2の基を表し;R1、R2、R3、R4、R5、R6、R7及びR8はそれぞれ独立して、C1C6アルコキシを表す。好ましい態様では、式、及び中のR1、R2、R3、R4、R5、R6、R7及びR8のアルキル及びアルコキシ基は、3、4、6または7個の炭素原子、特に4または6個の炭素原子を含むことができる。3または4個の炭素原子を含むアルキル基の例としては、イソプロピル及びブチルが挙げられる。6または7個の炭素原子を含むアルキル基の例としては、ヘキシル、2メチルペンチル、3メチルペンチル、22ジメチルペンチル、及び23ジメチルペンチルが挙げられる。3または4個の炭素原子を含むアルコキシ基の例としては、イソプロポキシ、ブト1オキシ、ブト2オキシ、及びtertブトキシが挙げられる。6または7個の炭素原子を含むアルコキシ基の例としては、ヘキサ1オキシ、ヘキサ2オキシ、ヘキサ3オキシ、2メチルペント1オキシ、2メンチルペント2オキシ、2メチルペント3オキシ、2メチルペント4オキシ、4メチルペント1オキシ、3メチルペント1オキシ、3メチルペント2オキシ、3メチルペント3オキシ、22ジメチルペント1オキシ、22ジメチルペント3オキシ、22ジメチルペント4オキシ、44ジメチルペント1オキシ、23ジメチルペント1オキシ、23ジメチルペント2オキシ、23ジメチルペント3オキシ、23ジメチルペント4オキシ、及び34ジメチルペント1オキシが挙げられる。本発明で使用するための式のキラルドーパント化合物Bの非限定的な具体例としては、以下の実施例に提供する。一つ以上のキラルドーパント化合物Bは通常、組成物の総重量をベースとして、約01重量~約30重量、たとえば約01重量~約25重量、または約01重量~約20重量の濃度で存在する。たとえば、インキジェット印刷の場合には、最適の結果は、ポリマー組成物の総重量をベースとして3重量~10重量、たとえば5重量~8重量の濃度で得られることが多い。一つ以上のネマチック化合物Aは、ポリマー組成物の総重量をベースとして約30重量~約50重量の濃度で存在することが多い。本発明で使用するためのキラル液晶前駆体組成物の一成分は塩であり、特に、塩を含まない硬化組成物により示される選択的反射バンドの位置と比較して、硬化キラル液晶前駆体組成物により示される選択的反射バンドの位置を変更することができる塩である。キラル液晶により示される選択的反射バンドに関しては、本明細書中、その開示全体が参照として含まれる米国特許第7742136号または同第20100025641号の説明を参照することができる。所定の硬化キラル液晶前駆体組成物により示される選択的反射バンドの位置が、塩の存在によってシフトすることができるという程度は、様々な因子、とりわけ塩のカチオン、塩のアニオン及び塩の濃度に依存する。この点において、以下の実施例を参照することができる。通常、硬化キラル液晶前駆体組成物により示される選択的反射バンドの位置を、少なくとも約5nmだけ、たとえば少なくとも約10nmだけ、少なくとも約20nmだけ、少なくとも約30nmだけ、少なくとも約40nmだけ、または少なくとも約50nmだけシフトする濃度で所定のキラル液晶前駆体中に塩が存在するのが望ましい。好適な濃度は、キラル液晶前駆体組成物の固体含有量をベースとして、約001重量~約10重量、たとえば約01重量~約5重量の範囲であることが多い。好適な塩の非限定的な例としては、金属カチオンを含む好適な塩が挙げられる。たとえば、金属は、アルカリまたはアルカリ土類金属、たとえばLi及びNaでありえる。好適な塩のさらなる非限定的な例としては、四級アンモニウム塩、たとえばテトラアルキルアンモニウム塩が挙げられる。好適なアニオンの例としては、通常のイオン、たとえばハロゲン化物、過塩素酸塩、硝酸塩、亜硝酸塩、硫酸塩、スルホン酸塩、亜硫酸塩、炭酸塩、重炭酸塩、シアニド、シアネーと及びチオシアネート、並びに錯イオン、たとえばテトラフルオロボレートが挙げられる。もちろん、二つ以上の塩たとえば二つ、三つ、四つ以上の塩の混合物も同様に使用することができる。二つ以上の塩が存在する場合、これらは同一カチオン及びまたは同一アニオンを含んでもよいし、含まなくてもよい。本発明は、電磁スペクトルの可視範囲に限定されないと理解すべきである。たとえば、塩は、硬化キラル液晶前駆体組成物により示される選択的反射バンドの全てまたは一部を、可視範囲からIR範囲、またはUV範囲から可視範囲、またはUV範囲からIR範囲にシフトすることができる。キラル液晶前駆体組成物は、任意の好適な方法、たとえばスプレーコーティング、ナイフコーティング、ローラーコーティング、スクリーンコーティング、カーテンコーティング、グラビアコーティング、フレキソ印刷、オフセット印刷、ドライオフセット印刷、凸版印刷、スクリーン印刷、パッド印刷及びインキジェット印刷により基材表面に適用することができる。本発明の好ましい態様の一つでは、フレキソ印刷は、キラル液晶前駆体組成物を適用するのに使用される。本発明の別の好ましい態様では、インキジェット印刷技術は、キラル液晶前駆体組成物を適用するのに使用される。コンディショニングライン及び印刷機上で番号付け、コード付及びマーキング用途に通常使用される工業用インキジェットプリンタは、特に好適である。好ましいインキジェットプリンタとしては、シングルノズル連続インキジェットプリンタプリンターともいう及びドロップオンデマンドインキジェットプリンタ、特にバルブジェットプリンタが挙げられる。上記適用方法に従って、硬化後の適用した液晶ポリマー組成物の厚さは、通常、少なくとも約1μm、たとえば少なくとも約3μm、または少なくとも約4μmであり、通常、約20μm以下、約15μm以下、約10μm以下、または約6μm以下である。特に本発明のキラル液晶前駆体組成物が上記印刷技術により適用されるべき場合には、組成物は通常、使用される用途技術に適した値にその粘度を調節するための溶媒を含むだろう。フレキソ印刷インキ用の典型的な粘度値は、カップDIN数4などを使用して約40秒~約120秒の範囲である。好適な溶媒は当業者に公知である。その非限定的な例としては、低粘度、やや極性及び非プロトン性有機溶媒、たとえばメチルエチルケトン、アセトン、クロロヘキサノン、酢酸エチル、エチル3エトキシプロピオネート、及びその二種以上の混合物が挙げられる。特に本発明で使用するためのキラル液晶前駆体組成物が、インキジェット印刷により適用すべき場合には、組成物は当業者に公知の少なくとも一つの導電性付与剤も含むだろう。本発明のキラル液晶前駆体組成物をUV照射により硬化重合すべき場合、組成物は少なくとも一つの光開始剤も含むだろう。多くの好適な光開始剤の非限定的な例としては、1ヒドロキシシクロヘキシルフェニルケトン及び、1ヒドロキシシクロヘキシルフェニルケトンと、ベンゾフェノン、2ヒドロキシ2メチル1フェニル1プロパノン、及び2ヒドロキシ4フェニル2メチル1プロパノンの一つ以上との混合物;フェニルグリオキシレート類、たとえばメチルベンゾイルフォーメート及び、オキシフェニル酢酸22オキソ2フェニルアセトキシエトキシエチルエステルとオキシフェニル酢酸22ヒドロキシエトキシエチルエステルとの混合物;ベンジルジメチルケタール類、たとえばアルファ、アルファジメトキシアルファフェニルアセトフェノン;αアミノケトン類、たとえば2ベンジル214フェニル1ブタノン及び2メチル14フェニル21プロパノン;ホスフィンオキシド及びホスフィンオキシド誘導体、たとえばジフェニルホスフィンオキシド;フェニルビス;並びにチオキサントン誘導体、たとえばSpeedcureITX、SpeedcureDETX、SpeedcureCPTXが挙げられる。本発明のキラル液晶前駆体組成物が、UV光の照射とは異なる方法、たとえば高エネルギー粒子、X線、ガンマ線により硬化すべき場合、もちろん光開始剤の使用は省略することができる。本発明のキラル液晶前駆体組成物は、組成物の特定の所望の特性を達成するのに好適及びまたは好ましい他の任意選択の様々な化合物も含むことができ、通常、組成物の所望の特性をかなりの程度まで悪影響を与えることのない任意の成分物質を含むことができる。そのような任意選択の成分の非限定的な例としては、樹脂、シラン化合物、粘着促進剤、光開始剤用の増感剤などがある。たとえば、本発明で使用するためのキラル液晶前駆体組成物は、組成物中で無視できない溶解性を示す一つ以上のシラン化合物を含むことができる。好適なシラン化合物の非限定的な例としては、場合により重合可能なシラン類、たとえば式:R1R2R3SiR4{式中、R1、R2、及びR3は独立して、全部で1~約6個の炭素原子をもつアルコキシ及びアルコキシアルコキシを表し、R4はビニル、アリル、アルキル、アクリルオキシアルキル、及びグリシジルオキシアルキル、たとえばビニルトリエトキシシラン、ビニルトリメトキシシラン、ビニルトリスシラン、3メタクリルオキシプロピルトリメトキシシラン、オクチルトリエトキシシラン、及び3グリシジルオキシプロピルトリエトキシシランファミリー、Evonik製のものが挙げられる。存在する場合には、キラル液晶前駆体組成物中の一つ以上のシラン化合物の濃度は、通常、組成物の総重量をベースとして約05重量~約5重量である。本発明に従うキラル液晶前駆体組成物で製造したマーキング及び層のセキュリティを強化するために、組成物は電磁スペクトルの可視または不可視領域で吸収する一つ以上の顔料及びまたは染料、及びまたは発光性及びまたは一つ以上の磁性顔料である一つ以上の顔料及びまたは染料をさらに含むことができる。電磁スペクトルの可視または不可視領域で吸収する好適な顔料及びまたは染料の非限定的な例としては、フタロシアニン誘導体が挙げられる。好適な発光顔料及びまたは染料の非限定的な例としては、ランタニド誘導体が挙げられる。好適な磁気顔料の非限定的な例としては、鉄及びクロムの酸化物などの遷移金属の酸化物の粒子が挙げられる。顔料及びまたは染料を配合することにより、偽造に対するマーキングのセキュリティが強化及び増強される。基材上に本発明に従うキラル液晶前駆体組成物を適用後、組成物を特定の光学特性を持つキラル液晶状態にする。特定の光学特性なる用語は、特定の波長範囲を反射する特定のピッチをもった液晶状態として理解される。この目的のために、キラル液晶前駆体組成物を加熱し、組成物中溶媒が存在する場合にはこれを蒸発させると、所望のキラル液晶状態への促進が生ずる。溶媒を蒸発させ、液晶状態の形成を促進させるために使用する温度は、キラル液晶前駆体組成物の成分に依存し、多くの場合、約55°C~約150°C、たとえば約55°C~約100°C、好ましくは約60°C~約100°Cを変動する。好適な熱源の例としては、従来の加熱手段、たとえば、ホットプレート、オーブン、熱空気流、特に放射源、たとえばIRランプが挙げられる。必要とされる加熱時間は複数の要因、たとえばポリマー組成物の成分、加熱デバイスの種類及び加熱強度に依存する。多くの場合、約01秒、約05秒、または約1~約30秒、たとえば20秒以下、10秒以下、または約5秒以下の加熱時間で十分であろう。本発明に従うマーキングは、キラル液晶状態の組成物を硬化及びまたは重合させることによって最終的に得られる。固定または硬化は、UV光を照射することによって実施することが多く、これにより、前駆体組成物中に存在する重合可能な基の重合を誘導する。従って、本発明のマーキングを製造するための全プロセスは、以下の:基材の表面の上に、本発明のキラル液晶前駆体組成物を適用する;適用した前駆体組成物を加熱して、コレステリック状態にする;加熱した液晶前駆体組成物を硬化させて、本発明に従うマーキングを得る、各段階を含むことができる。本発明に従って製造したマーキングは、たとえばセキュリティ機能、真正性機能、身元確認機能、またはトラッキング及びトレーシング機能に組み込むことができる。以下の実施例は、本発明を限定することなく本発明を例示することを意図するものである。キラル前駆体組成物の製造キラル前駆体組成物を以下のようにして製造した。示された割合は、組成物の総重量をベースとしている。上記の式のキラルドーパント化合物B、ネマチック化合物A1、ネマチック化合物A2、及びシクロヘキサノンをフラスコに入れ、その後、溶液が得られるまで加熱した。この溶液に、2メチル14フェニル2モルホリノプロパン1オン、Ciba製、光開始剤、06及びイソプロピルチオキサントンを添加した。完全に溶解して、キラル液晶前駆体組成物が得られるまで、最終混合物を攪拌した。硬化キラル液晶前駆体組成物層の製造上記組成物を基材上にコーティングし、得られた層を約80°Cに、約30秒間加熱して溶媒を蒸発させて、コレステリック液晶相、即ち、その反射バンド位置が組成物中のキラルドーパント化合物Bの濃度に依存する特定の反射バンドを示す状態を展開させる。その後、組成物をUVランプで約1秒間照射して硬化させて、化合物A1、A2、及びBの重合可能な基の共重合によってコレステリック液晶相を固定する。硬化後、組成物は実質的に溶媒を含まず、組成物の総重量をベースとして以下の重量パーセントで上記成分含んでいた:41725化合物A1;41725化合物A2;1416化合物B;239光開始剤。コレステリック液晶前駆体中のキラルドーパント化合物Bの濃度により、選択的反射バンドの位置、及びその結果として硬化キラル液晶前駆体層の色を制御することができる。これは、乾燥組成物中のキラルドーパント化合物Bの濃度の関数として最大正反射の波長をプロットする図1に示されている。キラルドーパント化合物Bが1416の場合、組成物の最大正反射波長は約510nmであり、これは対応する層の緑がかった青を与える。図1に示されているように、組成物中のキラルドーパントBの濃度が増加すると、最大正反射の波長が減少する。キラル液晶前駆体組成物への塩の添加二つの異なる塩、即ちLiClO4及びLiBrを上記液晶前駆体組成物に添加した。図2は、硬化組成物の最大正反射の波長における乾燥物質グラム当たりの塩のモル濃度の効果を表す。図2から理解されるように、LiClO4とLiBrはいずれも正常な反射バンドの位置に強い影響を与える。硬化キラル液晶前駆体組成物の製造塩を含有する組成物の製造上記組成物を二つの異なる塩、即ち、LiClO4及びLiBrを以下の重量パーセントで組成物に添加することにより変性した:組成物:066LiClO4;組成物:055LiBr。上記割合は様々な塩の分子量を反映して、組成物及びでそれぞれの塩が殆ど同一モルパーセントとなる。マーキングの一般的な製造手順:基材の片側に上記の液晶前駆体組成物の約10μm厚さの層を、ハンドコーターを使用して基材の全表面に適用する。次いでコーティングしたサンプルを加熱プレート上に迅速に置いて、溶媒を蒸発させて、コレステリック液晶相を展開させる。加熱約30秒後、溶媒を蒸発させ、液晶前駆体組成物を、約1秒間、UVランプを使用して硬化させる。このようにして硬化させたコレステリックLCポリマーの厚さは約33μmである。上記実施例は、キラル液晶前駆体組成物へ塩の添加すると、制御可能な方法で対応する硬化ポリマーの選択的反射バンドの位置をシフトさせることができること、及び塩の種類とその濃度のいずれもが塩のシフト効果に影響を与え得ることを示す。たとえば以下の化合物は、式のキラルドーパント化合物Bとして上記例で使用することができる:ヘキサヒドロフロ32bフラン36ジイルビス3メトキシベンゾイルオキシ3メトキシベンゾエート;63メトキシベンゾイルオキシ3メトキシベンゾイルオキシヘキサヒドロフロ32bフラン3イル4ベンゾイルオキシ3メトキシベンゾエート;ヘキサヒドロフロ32bフラン36ジイルビスベンゾイルオキシベンゾエート;ヘキサヒドロフロ32bフラン36ジイルビスブトキシベンゾエート;ヘキサヒドロフロ32bフラン36ジイルビス2メチルベンゾエート;ヘキサヒドロフロ32bフラン36ジイルビスベンゾイルオキシ3メトキシベンゾエート;ヘキサヒドロフロ32bフラン36ジイルビス3メトキシベンゾイルオキシベンゾエート;ヘキサヒドロフロ32bフラン36ジイルビスベンゾイルオキシ3メトキシベンゾエート;2Oベンゾイルオキシ2メトキシベンゾイル5Oベンゾイルオキシ3メトキシベンゾイル14:36ジアンヒドロDマンニトール;25ビスOベンゾイルオキシ2メトキシベンゾイル14:36ジアンヒドロDマンニトール;2Oベンゾイルオキシ2メトキシベンゾイル5O2メチルベンゾイルオキシ2メトキシベンゾイル14:36ジアンヒドロDマンニトール;2Oベンゾイルオキシ2メトキシベンゾイル5O3メチルベンゾイルオキシ2メトキシベンゾイル14:36ジアンヒドロDマンニトール;2Oベンゾイルオキシ2メトキシベンゾイル5O3メチルベンゾイルオキシ2メトキシベンゾイル14:36ジアンヒドロDマンニトール;2Oベンゾイルオキシ2メトキシベンゾイル5O25ジメチルベンゾイルオキシ2メトキシベンゾイル14:36ジアンヒドロDマンニトール;2O25ジメチルベンゾイルオキシ2メトキシベンゾイル5O3メチルベンゾイルオキシ2メトキシベンゾイル14:36ジアンヒドロDマンニトール;2O2メトキシ5メチルベンゾイルオキシ2メトキシベンゾイル5O3メチルベンゾイルオキシ2メトキシベンゾイル14:36ジアンヒドロDマンニトール;2O2メトキシベンゾイルオキシ2メトキシベンゾイル5O3メチルベンゾイルオキシ2メトキシベンゾイル14:36ジアンヒドロDマンニトール;2O2メトキシベンゾイルオキシ2メトキシベンゾイル5O3メトキシベンゾイルオキシ2メトキシベンゾイル14:36ジアンヒドロDマンニトール;2O2メトキシベンゾイルオキシベンゾイル5O3メトキシベンゾイルオキシベンゾイル14:36ジアンヒドロDマンニトール;25ビスOベンゾイルオキシ3メトキシベンゾイル14:36ジアンヒドロDマンニトール;2O2メトキシベンゾイルオキシ25ジメチルベンゾイル5O3メトキシベンゾイルオキシ3メチルベンゾイル14:36ジアンヒドロDマンニトール;2O2メトキシベンゾイルオキシ2メチルベンゾイル5O3メトキシベンゾイルオキシ3メチルベンゾイル14:36ジアンヒドロDマンニトール;2O2メトキシ5メチルベンゾイルオキシ2メチルベンゾイル5O5メトキシ2メチルベンゾイルオキシ3メチルベンゾイル14:36ジアンヒドロDマンニトール;2Oベンゾイルオキシ2エトキシベンゾイル5O3エトキシベンゾイルオキシベンゾイル14:36ジアンヒドロDマンニトール;2Oベンゾイルオキシ2エトキシ5メチルベンゾイル5O3エトキシベンゾイルオキシベンゾイル14:36ジアンヒドロDマンニトール;2Oベンゾイルオキシ2エトキシ5メチルベンゾイル5O5エトキシ2メチルベンゾイルオキシベンゾイル14:36ジアンヒドロDマンニトール;2O3エトキシベンゾイルオキシベンゾイル5O2メチルベンゾイルオキシ2エトキシベンゾイル14:36ジアンヒドロDマンニトール;2O25ジメチルベンゾイルオキシ2エトキシベンゾイル5O2メチルベンゾイルオキシ2エトキシベンゾイル14:36ジアンヒドロDマンニトール;25ビスO25ジメチルベンゾイルオキシ2エトキシベンゾイル14:36ジアンヒドロDマンニトール;25ビスO2エトキシベンゾイルオキシ2エトキシベンゾイル14:36ジアンヒドロDマンニトール;25ビスO2メトキシベンゾイルオキシ2エトキシベンゾイル14:36ジアンヒドロDマンニトール;25ビスO2エトキシベンゾイルオキシ2メトキシベンゾイル14:36ジアンヒドロDマンニトール;25ビスO2エトキシベンゾイルオキシ3メチルベンゾイル14:36ジアンヒドロDマンニトール;25ビスO2エトキシベンゾイルオキシ3メトキシベンゾイル14:36ジアンヒドロDマンニトール;25ビスO3メトキシベンゾイルオキシ3メトキシベンゾイル14:36ジアンヒドロDマンニトール;25ビスO3メトキシベンゾイルオキシ3メトキシベンゾイル14:36ジアンヒドロDグルシトール;2Oベンゾイルオキシ2メトキシベンゾイル5Oベンゾイルオキシ3メトキシベンゾイル14:36ジアンヒドロDグルシトール;25ビスOベンゾイルオキシ2メトキシベンゾイル14:36ジアンヒドロDグルシトール;2Oベンゾイルオキシ2メトキシベンゾイル5O2メチルベンゾイルオキシ2メトキシベンゾイル14:36ジアンヒドロDグルシトール;2Oベンゾイルオキシ2メトキシベンゾイル5O3メチルベンゾイルオキシ2メトキシベンゾイル14:36ジアンヒドロDグルシトール;2Oベンゾイルオキシ2メトキシベンゾイル5O3メチルベンゾイルオキシ2メトキシベンゾイル14:36ジアンヒドロDグルシトール;2Oベンゾイルオキシ2メトキシベンゾイル5O25ジメチルベンゾイルオキシ2メトキシベンゾイル14:36ジアンヒドロDグルシトール;2O25ジメチルベンゾイルオキシ2メトキシベンゾイル5O3メチルベンゾイルオキシ2メトキシベンゾイル14:36ジアンヒドロDグルシトール;2O2メトキシ5メチルベンゾイルオキシ2メトキシベンゾイル5O3メチルベンゾイルオキシ2メトキシベンゾイル14:36ジアンヒドロDグルシトール;2O2メトキシベンゾイルオキシ2メトキシベンゾイル5O3メチルベンゾイルオキシ2メトキシベンゾイル14:36ジアンヒドロDグルシトール;25ビスOベンゾイルオキシ3メトキシベンゾイル14:36ジアンヒドロDグルシトール;2O2メトキシベンゾイルオキシ2メトキシベンゾイル5O3メトキシベンゾイルオキシ2メトキシベンゾイル14:36ジアンヒドロDグルシトール;2O2メトキシベンゾイルオキシベンゾイル5O3メトキシベンゾイルオキシベンゾイル14:36ジアンヒドロDグルシトール;2O2メトキシベンゾイルオキシ25ジメチルベンゾイル5O3メトキシベンゾイルオキシ3メチルベンゾイル14:36ジアンヒドロDグルシトール;2O2メトキシベンゾイルオキシ2メチルベンゾイル5O3メトキシベンゾイルオキシ3メチルベンゾイル14:36ジアンヒドロDグルシトール;2O2メトキシ5メチルベンゾイルオキシ2メチルベンゾイル5O5メトキシ2メチルベンゾイルオキシ3メチルベンゾイル14:36ジアンヒドロDグルシトール;2Oベンゾイルオキシ2エトキシベンゾイル5O3エトキシベンゾイルオキシベンゾイル14:36ジアンヒドロDグルシトール;2Oベンゾイルオキシ2エトキシ5メチルベンゾイル5O3エトキシベンゾイルオキシベンゾイル14:36ジアンヒドロDグルシトール;2Oベンゾイルオキシ2エトキシ5メチルベンゾイル5O5エトキシ2メチルベンゾイルオキシベンゾイル14:36ジアンヒドロDグルシトール;2O3エトキシベンゾイルオキシベンゾイル5O2メチルベンゾイルオキシ2エトキシベンゾイル14:36ジアンヒドロDグルシトール;2O25ジメチルベンゾイルオキシ2エトキシベンゾイル5O2メチルベンゾイルオキシ2エトキシベンゾイル14:36ジアンヒドロDグルシトール;25ビスO25ジメチルベンゾイルオキシ2エトキシベンゾイル14:36ジアンヒドロDグルシトール;25ビスO2エトキシベンゾイルオキシ2エトキシベンゾイル14:36ジアンヒドロDグルシトール;25ビスO2メトキシベンゾイルオキシ2エトキシベンゾイル14:36ジアンヒドロDグルシトール;25ビスO2エトキシベンゾイルオキシ2メトキシベンゾイル14:36ジアンヒドロDグルシトール;25ビスO2エトキシベンゾイルオキシ3メチルベンゾイル14:36ジアンヒドロDグルシトール;及び25ビスO2エトキシベンゾイルオキシ3メトキシベンゾイル14:36ジアンヒドロDグルシトール。上記実施例におけるネマチック化合物A1として、たとえば以下の化合物を使用することができる:安息香酸、44オキシブトキシカルボニルオキシ11エステル;2メトキシベンゼン14ジイルビス4ブトキシカルボニルオキシベンゾエート;44ブトキシカルボニルオキシベンゾイルオキシ2メトキシフェニル4ブトキシカルボニルオキシ2メチルベンゾエート;2メトキシベンゼン14ジイルビス4ブトキシカルボニルオキシ2メチルベンゾエート;2メチルベンゼン14ジイルビス4ブトキシカルボニルオキシ2メチルベンゾエート;44ブトキシカルボニルオキシベンゾイルオキシ2メチルフェニル4ブトキシカルボニルオキシ3メトキシベンゾエート;2メチルベンゼン14ジイルビス4ブトキシカルボニルオキシベンゾエート;2メチルベンゼン14ジイルビス4ブトキシカルボニルオキシ3メトキシベンゾエート;44ブトキシカルボニルオキシ3メトキシベンゾイルオキシ2メチルフェニル4ブトキシカルボニルオキシ35ジメトキシベンゾエート;2メチルベンゼン14ジイルビス4ブトキシカルボニルオキシ35ジメトキシベンゾエート;2メトキシベンゼン14ジイルビス4ブトキシカルボニルオキシ35ジメトキシベンゾエート;及び44ブトキシカルボニルオキシ3メトキシベンゾイルオキシ2メトキシフェニル4ブトキシカルボニルオキシ35ジメトキシベンゾエート。上記実施例におけるネマチック化合物A2として、たとえば以下の化合物を使用することができる:2メチル14フェニレンビスブトキシベンゾエート;4ブトキシベンゾイルオキシ3メチルフェニル44ブトキシ2メチルベンゾエート;4ブトキシベンゾイルオキシ3メチルフェニル44ブトキシ3メチルベンゾエート;2メチルベンゼン14ジイルビス44ブトキシ2メチルベンゾエート;4ブトキシ2メチルベンゾイルオキシ3メチルフェニル44ブトキシ25ジメチルベンゾエート;2メチルベンゼン14ジイルビス44ブトキシ25ジメチルベンゾエート;2メチルベンゼン14ジイルビス44ブトキシベンゾエート;4ブトキシ35ジメチルベンゾイルオキシ3メチルフェニル44ブトキシ25ジメチルベンゾエート;2メチルベンゼン14ジイルビス44ブトキシ35ジメチルベンゾエート;2メトキシベンゼン14ジイルビス44ブトキシ35ジメチルベンゾエート;4ブトキシ3メチルベンゾイルオキシ2メトキシフェニル44ブトキシ35ジメチルベンゾエート;2メトキシベンゼン14ジイルビス44ブトキシ3メチルベンゾエート;4ブトキシベンゾイルオキシ3メトキシフェニル44ブトキシ3メチルベンゾエート;4ブトキシベンゾイルオキシ3メトキシフェニル44ブトキシ25ジメチルベンゾエート;2メトキシベンゼン14ジイルビス44ブトキシ2メトキシベンゾエート;2メトキシベンゼン14ジイルビス44ブトキシ35ジメトキシベンゾエート;2メトキシベンゼン14ジイルビス44ブトキシ3メトキシベンゾエート;2エトキシベンゼン14ジイルビス44ブトキシベンゾエート;2エトキシベンゼン14ジイルビス44ブトキシ2メチルベンゾエート;2ベンゼン14ジイルビス44ブトキシベンゾエート;4ブトキシベンゾイルオキシ2フェニル44ブトキシ2メチルベンゾエート;2ベンゼン14ジイルビス44ブトキシ2メチルベンゾエート;2ベンゼン14ジイルビス44ブトキシ25ジメチルベンゾエート;2ベンゼン14ジイルビス44ブトキシ35ジメチルベンゾエート;及び2ベンゼン14ジイルビス44ブトキシ35ジメトキシベンゾエート。上記実施例は単なる説明の目的のためだけに提供されたものであり、本発明をいかなるものにも限定するものと解釈すべきではない。本発明を典型的な態様を参照して説明してきたが、本明細書で使用された用語は、限定する用語ではなく、説明及び例示のための用語であると理解される。その解釈において、本発明の主旨及び範囲から逸脱することなく、現在記載したまま及び補正したままで付記請求の範囲内での変更をすることができる。本明細書において、特定の手段、材料及び態様を参照して本発明を記載してきたが、本発明は本明細書に記載の個々の事項に限定するものではなく、それどころか、本発明は付記請求の範囲のように、すべての機能的に等価の構造、方法及び使用に及ぶものとする。同時に出願された米国仮特許出願CompositeMarkingBasedonChiralLiquidCrystalPrecursorsの全開示は、本明細書中、参照として含まれる。